FR 3017131 A1 20150807 FR 1450910 A 20140206 PROCEDE DE PREPARATION DE MATERIAUX POLYMERES COMPRENANT UN OU PLUSIEURS ELEMENTS METALLIQUES DESCRIPTION DOMAINE TECHNIQUE La présente invention a trait à un nouveau procédé de préparation de matériaux polymères, en particulier, de mousses polymères, comprenant un ou plusieurs éléments métalliques, dont la teneur en ces éléments métalliques peut être ajustée facilement selon les besoins de l'application. Ces matériaux, du fait de la combinaison d'éléments organiques et inorganiques, peuvent présenter des propriétés de nature mécanique, thermique, électrique ou magnétique intéressantes. Ces matériaux polymères peuvent être utilisés, notamment, dans de nombreuses applications où le dopage par des éléments métalliques revêt une importance, tel que cela est le cas de la catalyse supportée, des matériaux luminescents, des matériaux magnétiques, des matériaux organométalliques structurés, les matériaux pour la décontamination des solutions organiques et aqueuses, les matériaux à empreinte ionique. En particulier, ils peuvent trouver leur application dans l'élaboration de cibles laser utilisés lors d'expériences de fusion par confinement inertiel. Le domaine général de l'invention est ainsi celui des matériaux polymériques dopés par un ou plusieurs éléments métalliques. ÉTAT DE LA TECHNIQUE ANTÉRIEURE Eu égard au champ d'application extrêmement vaste de ce type de matériaux, de nombreuses équipes ont axé leur recherche sur des techniques d'élaboration de tels matériaux, tels que : -la (co)polymérisation de monomères porteurs de l'élément métallique; et -l'incorporation de particules métalliques dans une matrice polymérique. Concernant la (co)polymérisation de monomères métalliques, cette technique repose sur le principe de présence de l'élément métallique dans le milieu de polymérisation, cette présence étant générée par l'utilisation de monomères porteurs de l'élément métallique dopant souhaité, l'élément métallique pouvant faire partie intégrante de la molécule de monomère (auquel cas on parle de monomères métalliques) ou peut être lié à celle-ci par une réaction de complexation. Cette technique nécessite toutefois la mise à disposition voire la préparation des monomères associés à l'élément métallique, ce qui peut s'avérer fastidieux et long en termes de mise en oeuvre, lorsqu'il s'agit de préparer un matériau polymérique dopé par des éléments métalliques distincts. Enfin, concernant l'incorporation de particules dans une matrice polymérique, cette technique consiste à ajouter directement, dans la matrice polymérique, les particules métalliques préformées, la taille des particules pouvant varier de l'échelle nanométrique à l'échelle micrométrique. Cette technique permet d'intégrer des particules métalliques spécifiques selon les besoins de l'application. Cependant, le mélange physique du ou des polymères organiques constitutif(s) de la matrice polymérique et des particules métalliques préformées peut conduire à la séparation en deux phases distinctes voire à une agglomération desdites particules, ce qui peut nuire aux propriétés mécaniques, électriques et/ou optiques du matériau résultant. Pour contourner ces inconvénients, deux possibilités peuvent être envisagées : -soit l'utilisation de polymère(s) constitutif(s) de la matrice polymérique, qui interagissent avec la surface des particules ; -soit la modification de surface des particules en vue de favoriser la compatibilité de celles-ci avec le ou les polymères constitutifs de la matrice polymérique, ces deux possibilités nécessitant toutefois 20 un temps de développement conséquent. Au vu de ce qui existe, les inventeurs se sont fixé pour but de proposer un nouveau procédé de préparation d'un matériau polymérique dopé par un ou plusieurs éléments métalliques permettant, entre 25 autres : -l'incorporation d'une large diversité d'éléments métalliques ; -le contrôle de la teneur des éléments métalliques introduits, notamment, lorsque ceux-ci sont 30 distincts ; -une mise en oeuvre simple. EXPOSÉ DE L'INVENTION Ainsi, l'invention a trait à un procédé de préparation d'un matériau polymérique dopé par au moins un premier élément métallique et au moins un deuxième élément métallique, ledit, au moins, un premier élément métallique et ledit, au moins un deuxième élément métallique étant identiques ou différents l'un de l'autre, ledit procédé comprenant : a) une étape de copolymérisation d'au moins un premier monomère comprenant au moins un premier élément métallique et d'au moins un deuxième monomère comprenant au moins un groupe chélateur d'au moins un deuxième élément métallique, moyennant l'on obtient un matériau polymérique comprenant des unités répétitives issues de la polymérisation dudit premier monomère, lesquelles unités répétitives comprennent ledit au moins un premier élément métallique et comprenant des unités répétitives issues de la polymérisation dudit deuxième monomère, lesdites unités répétitives comprenant des groupes chélateurs d'au moins un deuxième métallique ; et lorsque ledit premier élément métallique est différent dudit deuxième élément métallique, ledit procédé comprenant, en outre une étape b) de mise en contact du matériau obtenu à l'étape a) avec une solution comprenant ledit au moins deuxième élément métallique, moyennant quoi ledit au moins deuxième élément métallique est complexé aux groupes chélateurs susmentionnés, cette étape b) étant facultative lorsque ledit premier élément métallique et ledit deuxième élément métallique sont identiques. Avant d'entrer plus en détail dans la 5 description de cette invention, nous précisons les définitions suivantes. Par monomère comprenant au moins un groupe chélateur d'au moins un deuxième élément métallique, on entend, classiquement, un monomère porteur d'au moins 10 un groupe polymérisable et comprenant au moins un groupe pendant apte à complexer ledit au moins un deuxième élément métallique, ce qui signifie, en d'autres termes, que ledit au moins un deuxième élément métallique est apte à se lier audit groupe pendant par 15 une liaison de coordination par partage d'un doublet libre ou par une liaison ionique par partage d'une charge négative portée par ledit groupe pendant avec ledit au moins un deuxième élément métallique à fixer. Par élément métallique (que ce soit le 20 premier ou le deuxième élément métallique susmentionné), on entend, classiquement, un élément appartenant à la catégorie des éléments alcalins, des éléments alcalino-terreux, des éléments de transition, des éléments lanthanides, des éléments actinides ou des 25 éléments choisis parmi Al, Ga, Ge, In, Sn, Sb, Tl, Pb, Bi et Po. De ce procédé innovant d'élaboration de matériaux polymériques dopés par des éléments métalliques découlent les avantages suivants : 30 - lorsque ledit au moins un premier élément métallique est différent dudit au moins un deuxième élément métallique, il permet l'incorporation, dans les matériaux polymériques, d'une large diversité d'éléments métalliques, du fait que cette incorporation repose sur un double choix : le choix d'au moins un premier monomère comprenant avant polymérisation ledit au moins un premier élément métallique et le choix d'au moins un deuxième monomère dont les unités répétitives résultantes sont aptes à se lier à au moins un deuxième élément métallique par simple liaison de coordination ou liaison ionique ; -il permet d'effectuer un dopage métallique, voire polymétallique contrôlé, ledit contrôle pouvant être réglé par simple ajustement des ratios du premier monomère et du deuxième monomère lors de l'étape de copolymérisation a) ; -il est facilement reproductible, notamment en ce qui concerne le taux du premier élément métallique et du deuxième élément métallique présent dans le matériau polymérique du fait que ce taux est lié à la quantité de premier monomère et de deuxième monomère ; -lorsque ledit premier élément métallique et ledit deuxième élément métallique sont identiques, il permet une meilleure incorporation du monomère métallique dans le matériau résultant, sans qu'il soit nécessaire de mettre en oeuvre l'étape de mise en contact b). Comme mentionné ci-dessus, le procédé de l'invention comprend, en premier lieu, une étape de 30 copolymérisation d'au moins un premier monomère comprenant au moins un premier élément métallique et d'au moins un deuxième monomère comprenant au moins un groupe chélateur d'au moins un deuxième élément métallique, moyennant quoi l'on obtient un matériau polymérique comprenant des unités répétitives issues de 5 la polymérisation dudit premier monomère, lesquelles unités répétitives comprennent ledit au moins un premier élément métallique et comprenant des unités répétitives issues de la polymérisation dudit deuxième monomère, lesdites unités répétitives comprenant des 10 groupes chélateurs d'au moins un deuxième élément métallique. Lorsque ledit au moins un premier élément métallique est identique audit au moins un deuxième métallique, le procédé peut ne pas comprendre l'étape 15 de mise en contact b). Il a été, en effet, mis en évidence, par les inventeurs, que la copolymérisation d'un monomère comprenant un élément métallique donné en présence d'un monomère complexant dudit élément métallique permet d'obtenir un matériau présentant une 20 teneur en l'élément métallique donné plus importante que celle obtenue par uniquement la polymérisation du monomère comprenant un élément métallique. En d'autres termes, on obtient un matériau comprenant une teneur en élément métallique se rapprochant de la teneur 25 théorique déterminée à partir de la quantité utilisée de monomère comprenant un élément métallique, ce qui revient à dire que la présence du monomère complexant contribue à améliorer le rendement d'incorporation du monomère métallique dans le matériau. 30 Toutefois, selon un mode particulier de l'invention, le procédé de l'invention peut comprendre la mise en oeuvre de l'étape b), lorsque ledit au moins un premier élément métallique et ledit au moins un deuxième élément métallique. Lorsque ledit au moins un premier élément 5 métallique et ledit au moins un deuxième élément métallique sont différents, le procédé de l'invention comprend la mise en oeuvre de l'étape a) et la mise en oeuvre de l'étape b). Ledit premier monomère comprenant au moins 10 un premier élément métallique peut être, avantageusement, un monomère éthylénique comprenant au moins un groupe aromatique auquel est lié un groupe porteur d'au moins un premier élément métallique. De préférence, le groupe éthylénique est également lié au 15 groupe aromatique susmentionné. Des monomères répondant à cette définition sont des monomères répondant à la formule (I) suivante : R4 20 (I) dans laquelle : - R1 est un groupe éthylénique ; - R2, R3, R4, R5 et R6 représentent, indépendamment l'un de l'autre, un atome d'hydrogène, 25 un groupe -OH, un groupe amine, un groupe -CHO, un groupe oxime, un groupe hydrazone, un groupe carboxyle -COOH, un atome d'halogène, un groupe trialkylsilane, un groupe -M-L avec M étant le premier élément métallique et L étant un groupe phosphine, et les éventuels sels de ceux-ci, à condition que l'un au moins des groupes R2 à R6 représente un groupe -M-L tel que défini ci-dessus. Par groupe amine, on entend classiquement un groupe amine primaire -NH2, un groupe amine secondaire (à savoir, un groupe amine dont l'un des atomes d'hydrogène initialement porté par l'atome d'azote est substitué par un autre groupe, tel qu'un groupe alkyle) ou un groupe amine tertiaire (à savoir, un groupe amine dont les deux atomes d'hydrogène initialement portés par l'atome d'azote sont substitués par un autre groupe, tel qu'un groupe alkyle). Par groupe oxime, on entend classiquement un groupe comprenant la fonction -C=N-OH , par exemple un groupe répondant à la formule -CR'=NOH, où R' représente un atome d'hydrogène, un groupe alkyle, un groupe aryle, un groupe alkylaryle, un groupe perfluoroalkyle, un groupe perfluoroaryle, un groupe perfluoroalkylaryle, un groupe acyle, un groupe carbonyle, un groupe trialkylsilane. Par groupe hydrazone, on entend classiquement un groupe comprenant la fonction -C=N-N-, par exemple, un groupe répondant à la formule -CR'=N-NR"R"', dans laquelle R', R" et R"' représentent, indépendamment l'un de l'autre, un atome d'hydrogène, un groupe alkyle, un groupe aryle, un groupe alkylaryle, un groupe perfluoroalkyle, un groupe perfluoroaryle, un groupe perfluoroalkylaryle, un groupe acyle, un groupe carbonyle ou un groupe trialkylsilane. Par atome d'halogène, on entend, classiquement, selon l'invention un atome choisi parmi le fluor, le chlore, le brome et l'iode. Par groupe alkyle, on entend, classiquement, selon l'invention dans ce qui précède et ce qui suit, un groupe alkyle linéaire ou ramifié comprenant de 1 à 20 atomes de carbone, un groupe cyclique comprenant de 3 à 20 atomes de carbones. On peut citer parmi ces groupes le groupe méthyle, éthyle, n-propyle, i-propyle, n-butyle, n-dodécanyle, i-butyle, t-butyle, cyclopropyle, cyclohexyle. Ces groupes peuvent comprendre dans leur chaîne un ou plusieurs atomes choisis parmi 0, S, Se et/ou N. Par groupe aryle, on entend, classiquement, selon l'invention dans ce qui précède et ce qui suit, un groupe de 6 à 20 atomes de carbone. On peut citer, parmi ces groupes, le groupe benzyle, naphtyle, tolyle, biphényle. Par groupe alkylaryle, on entend, classiquement, selon l'invention dans ce qui précède et ce qui suit, un groupe aryle de même définition que celle donnée précédemment, ledit groupe étant substitué par au moins une chaîne alkyle, pouvant comporter un ou plusieurs atomes d'O, de N, Se et/ou S. Par groupe perfluoroalkyle, perfluoraryle, perfluoroalkylaryle, on entend des groupes dont les atomes d'hydrogène sont totalement substitués par des atomes de fluor (les alkyles, aryles répondant à la même définition que celle donnée précédemment). Par exemple, on peut citer le trifluorométhyle -CF3, le perfluoroéthyle, le perfluorobutyle, le perfluoropropyle, le perfluoropentyle, le perfluorophényl C6F5-, le perfluorobiphényle, le perfluorobenzyle. Par groupe phosphine, on entend généralement un groupe répondant à la forme -PX3 avec X étant un groupe alkyle ou un groupe aryle tel que défini ci-dessus, des groupes phosphines appropriés pouvant être le groupe triéthylphosphine ou le groupe triphénylphosphine. Des monomères appropriés tombant sous le coup de la définition des monomères de formule (I) susmentionnée sont des monomères dont le groupe -M-L est en position para par rapport au groupe R1, qui est un groupe éthylénique, un monomère particulier de ce type étant un monomère de formule (II) suivante : M-1_ (II) avec M étant, de préférence, Au ou In et L étant, de préférence, un groupe triéthylphosphine ou un groupe triphénylphosphine. Le premier monomère susmentionné peut être préparé préalablement à la mise en oeuvre de l'étape a). Lorsque ce premier monomère est du type de ceux illustrés par la formule (I) ci-dessus, il peut être 5 préparé, dans un premier temps, par une réaction entre un précurseur halogéné (ce précurseur halogéné étant différent des monomères de formule (I) par le fait que le ou les groupes M-L sont remplacés par un atome d'halogène) et un sel de lithium (par exemple, le 10 butyllithium) et, dans un deuxième temps, par une réaction organométallique entre le composé ainsi formé et un sel de formule Z-M-L, où Z est un atome d'halogène, M et L étant, quant à eux, tels que définis ci-dessus. 15 Plus spécifiquement, lorsqu'il s'agit de préparer un monomère de formule (II) telle que définie ci-dessus, le schéma réactionnel peut être le suivant : BuLi Z-M-L Hal Li M-L 20 Hal correspondant à un atome d'halogène. Selon l'invention, le deuxième monomère peut être un monomère comprenant au moins un groupe porteur d'un doublet libre (lequel constitue, ainsi, le 25 groupe chélateur), en particulier un groupe azoté, tel qu'un groupe oxime, un groupe amine, un groupe hétéroaromatique comprenant un ou plusieurs atomes d'azote, un groupe alicyclique comprenant un ou plusieurs atomes d'azote, tels qu'un groupe cyclame. Plus spécifiquement, le deuxième monomère peut être un monomère cyclique comprenant au moins un 5 groupe azoté, un tel monomère pouvant être choisi parmi : -les monomères aromatiques comprenant un groupe oxime ; -les monomères comprenant un groupe amine 10 alicyclique, tel qu'un groupe cyclame ; et -les monomères hétéroaromatiques comprenant un ou plusieurs atomes d'azote. Des monomères aromatiques comprenant un groupe oxime peuvent être des monomères aromatiques 15 comprenant au moins un cycle aromatique, lequel cycle est porteur d'au moins un groupe éthylénique, d'au moins un groupe hydroxyde -OH et d'au moins un groupe oxime. Des monomères particuliers conformes à 20 cette définition répondent à la formule (III) suivante : dans laquelle : 25 -R7 est un groupe éthylénique ; -R8, R9, R10, R11 et R12 représentent, indépendamment l'un de l'autre, un atome d'hydrogène, un groupe -OH, un groupe amine, un groupe -CHO, un groupe oxime, un groupe hydrazone, un groupe carboxyle -COOH, un atome d'halogène, un groupe trialkylsilane, et les éventuels sels de ceux-ci, à condition que l'un au moins des groupes R8 à R12 représente un groupe -OH et l'un au moins des groupes R8 à R12 représente un groupe oxime. De préférence, le groupe -OH et le groupe oxime sont situés en position ortho l'un de l'autre sur un même cycle aromatique, par exemple, sur un cycle phényle. Ainsi, un monomère particulier répondant à 15 cette définition est un monomère répondant à la formule (IV) suivante : HO (IV) Des monomères comprenant un groupe amine 20 alicyclique, tel qu'un groupe cyclame, peuvent être des monomères de formule (V) suivante : R13 R14 (V) dans laquelle : -R13, R14 et R15 représentent un groupe styrénique ; et -p, q, r, x sont des entiers allant de 0 à 20, à la condition que, lorsque x est égal à 0, (r+q) est au moins égale à 2, et lorsque x est égal à 1, au moins l'un des p, q, r est différent de 0. Un monomère particulier répondant à cette 10 définition peut être un monomère de formule (VI) suivante : (VI) Des monomères hétéroaromatiques comprenant un ou plusieurs atomes d'azote peuvent être des monomères vinylimidazoles, tels qu'un monomère vinylimidazole répondant à la formule (VII) suivante : N N (VII) Outre les monomères susmentionnés, l'étape 5 de copolymérisation peut être réalisée en présence d'un ou plusieurs comonomères, lesdits comonomères étant, généralement différents des monomères susmentionnés. Ces comonomères peuvent être choisis parmi les monomères styréniques ou les monomères acrylates. 10 Avantageusement, les comonomères comprennent au moins deux groupes éthyléniques, assurant ainsi un rôle d'agent de réticulation. Les matériaux ainsi obtenus présentent une bonne tenue mécanique. 15 Des comonomères susceptibles d'être utilisés peuvent être des monomères styréniques de formule (VIII) suivante : (R16) I (I\ j 6-n> \ n (VIII) dans laquelle les (6-n) R16, identiques ou 20 différents, représentent un atome d'hydrogène, un groupe alkyle, un groupe aryle, un groupe -0-aryle, un groupe -0-alkyle, un groupe acyle, un groupe alkylaryle ou un atome d'halogène, lesdits groupes alkyle, aryle, alkylaryle, -0-aryle, -0-alkyle étant éventuellement perfluorés et n est un entier allant de 1 à 3, de préférence, n étant égal à 2. En particulier, un comonomère approprié peut être le divinylbenzène, en particulier le 1,4divinylbenzène. Des comonomères susceptibles d'être utilisés peuvent être également des composés acrylates de formule (IX) suivante : R17 CH2 0 O I I SIX) dans laquelle R17 représente un groupe alkyle, R18 représente H ou un groupe alkyle et n étant un entier allant de 1 à 3. En particulier, un comonomère approprié de ce type peut être le triméthylolpropanetriacrylate (connu sous l'abréviation TMPTA) de formule (X) suivante : CH2-0-CO-CH=CH2 CH3 -CH2 ----CCH2 -0 -CO -CH=CH2 CH2-0 -CO-CH=CH2 (X) L'étape de copolymérisation est réalisée, de préférence, en présence d'au moins un initiateur de polymérisation, tel qu'un amorceur radicalaire classiquement choisi parmi les composés peroxydes, les azonitriles (tel que le 2,2'-azobisisobutyronitrile (connu sous l'abréviation AiBN), le 2,2'-azodi(2,4- diméthy1-4-méthoxyvaléronitrile) (également dénommé V70), les azoesters, les azoamides. L'initiateur de polymérisation peut être introduit, dans le milieu de polymérisation, selon des quantités variables, par exemple, selon des quantités pouvant aller de 0 à 50% massique, par rapport à la masse totale de monomères mis en jeu. L'étape de polymérisation peut être réalisée, en outre, en présence d'un solvant porogène, qui peut être un solvant organique polaire, apolaire et peut être choisi parmi les solvants éthers (tels que le tétrahydrofurane, le 2-méthyltétrahydrofurane, le 3- méthyltétrahydrofurane), le diméthylsulfoxyde, des solvants phthalates (tels que le diméthylphthalate, le dibutylphthalate), des solvants alcooliques (tels que le méthanol, l'éthanol), des solvants aromatiques (tels que le toluène, le fluorobenzène), des solvants cétones et des mélanges de ceux-ci. Le mode de polymérisation peut être de tout type, tel que la polymérisation thermique (par exemple, en chauffant de 50 à 150°C) ou tel que la polymérisation photochimique en présence d'ultraviolets. En particulier, l'étape a) peut être mise en oeuvre en présence d'un monomère de formule (II) avec M étant Au et L étant un groupe triéthylphosphine, un 30 monomère de formule (VII) et du divinylbenzène. A l'issue de l'étape a), le matériau peut se présenter sous forme d'un gel, lequel peut être, avant l'éventuelle mise en oeuvre de l'étape b), soumis à un lavage pour éliminer le ou les solvants organiques utilisés lors de l'étape a) suivi éventuellement, le cas échéant, d'une opération de remplacement du solvant de lavage présent dans le matériau par le solvant utilisé pour l'étape b). L'étape b) du procédé consiste en la mise en contact du matériau obtenu à l'étape a) avec une solution comprenant ledit au moins deuxième élément métallique, moyennant quoi ledit au moins deuxième élément métallique est complexé aux groupes chélateurs susmentionnés. La solution peut consister en une solution aqueuse ou une solution organique (par exemple, une solution alcoolique comprenant du méthanol et/ou de l'éthanol), dans laquelle est solubilisé un sel ou un complexe métallique de l'élément métallique à complexer avec le matériau polymérique obtenu à l'étape a). A titre d'exemples de sel ou complexe métallique d'un élément métallique, on peut citer les chlorures, bromures, fluorures, iodures, iodates, nitrates, sulfates, sulfonates, sulfites, nitrites, phosphates, phosphites, cyanures, azidures, hydroxyles, chlorates, perchlorates, acétates, tri fluorométhanesulfonates, tri fluoroacétates, trichloroacétates, alcoxydes, acétylacétonates, cyclopentadiényles, alcynures métalliques. Des exemples spécifiques de sel métallique peuvent être HAuC14, CuC12, Zn(NO3)2, CrC13 ou Co(NO3)2. D'un point de vue concret, l'étape de mise en contact b) peut consister à immerger le matériau obtenu à l'étape a) dans une solution comprenant un sel ou complexe d'au moins un deuxième élément métallique 5 pendant un temps approprié pour imprégner le matériau obtenu à l'étape a) et permettre audit au moins un deuxième élément métallique de se complexer avec les unités répétitives du matériau obtenu à l'étape a) issues de la polymérisation dudit au moins un deuxième 10 monomère, formant ainsi des unités constituant des complexes de coordination. On précise que, par complexe de coordination, on entend classiquement un édifice polyatomique comprenant ledit au moins un deuxième 15 élément métallique autour duquel des groupes appartenant aux unités répétitives susmentionnées sont liés par des liaisons de coordination, la liaison de coordination étant créée par apport d'un doublet d'électrons appartenant auxdites unités répétitives 20 dans une orbitale vide de l'élément métallique. Après cette étape b), le procédé de l'invention peut comprendre une étape de lavage du matériau ainsi obtenu, de sorte à éliminer la solution comprenant un sel ou complexe d'élément métallique 25 stagnante dans la porosité du matériau. Cette étape de lavage peut consister à mettre en contact la matériau obtenu à l'issue de l'étape b), par exemple, pendant une durée d'au moins 24 heures, avec un solvant qui va s'échanger avec le solvant comprenant le sel ou 30 complexe d'élément métallique. Cette étape de lavage peut être renouvelée une ou plusieurs fois. Enfin, le procédé peut comprendre, après l'étape b) et l'éventuelle étape de lavage ou après l'étape a), lorsque celle-ci est mise en oeuvre seule, une étape de séchage du matériau obtenu. Cette étape de séchage peut consister à soumettre ledit matériau à un chauffage, une lyophilisation ou à un séchage au dioxyde de carbone CO2 supercritique. De préférence, l'étape de séchage est une étape de séchage supercritique au CO2. Pour ce faire, cette étape de séchage supercritique au CO2 peut être précédée d'une étape d'échange de solvant consistant à remplacer le solvant présent dans la porosité du matériau par un solvant miscible au CO2. Cette étape de séchage supercritique au CO2 permet notamment de respecter l'intégrité physique du matériau. L'on obtient, grâce au procédé de l'invention, des matériaux polymériques dopés par un ou plusieurs éléments métalliques, présentant un pourcentage élevé d'élément métallique et avec une répartition à l'échelle moléculaire de l'élément métallique au sein du matériau. En particulier, il peut s'agir de matériaux polymériques dopés par un seul élément métallique (ce qui est le cas lorsque le premier élément métallique est identique au deuxième élément métallique). Par exemple, il peut s'agir d'un matériau polymérique dopé par de l'or, présentant une masse volumique inférieure à 100 mg/cm3. En particulier encore, il peut s'agir de 30 matériaux polymériques dopés par deux éléments métalliques distincts, ce matériau pouvant être qualifiés de matériaux polymériques « bimétalliques ». Par exemple, le premier élément métallique peut être de l'or et le deuxième élément métallique 5 peut être du cuivre. Même si cela découle de manière claire de la définition de l'invention (à savoir que le matériau comprend au moins un premier élément métallique intégré dans les unités répétitives issues de la polymérisation 10 dudit au moins un premier monomère et au moins un deuxième élément métallique intégré dans les unités répétitives issues de la polymérisation dudit au moins un deuxième monomère, ledit deuxième élément métallique étant intégré par complexation après l'étape de 15 polymérisation), on précise qu'un matériau bimétallique conforme à l'invention ne correspond pas à : -un polymère « monométallique » greffé sur des particules monométalliques ; -un polymère contenant des particules, 20 agrégats ou clusters bimétalliques. Ainsi, l'invention a trait à des matériaux polymériques dopés par au moins un premier élément métallique et au moins un deuxième élément métallique tels que définis ci-dessus susceptibles d'être obtenus 25 par un procédé tel que défini ci-dessus, les matériaux se présentant classiquement sous forme de mousses. Ces matériaux peuvent être utilisés dans de nombreux domaines nécessitant la mise en oeuvre de matériaux dopés par des éléments métalliques et 30 notamment dans l'élaboration d'éléments de cibles laser utilisés, en particulier, dans des expériences de fusion par confinement inertiel. Ils peuvent être aussi utilisés en tant que catalyseur, en tant que matériaux luminescents ou en 5 tant que matériaux magnétiques. En particulier, ils peuvent être utilisés en tant qu'élément de cible laser. Enfin, ils peuvent être utilisés en tant que matériaux à empreinte ionique. Pour ce faire, les 10 matériaux dopés obtenus par le procédé de l'invention peuvent être soumis à un traitement acide, destiné à éliminer une partie des éléments métalliques complexés dans ledit matériau. Les sites vacants constituent ainsi des empreintes spécifiques de l'élément 15 spécifique du métal initialement introduit. De ce traitement, il en résulte un matériau dit « à empreinte ionique », capable de piéger sélectivement l'élément métallique « imprimé » lors d'une mise en contact avec un fluide comprenant ledit élément métallique. Ce type 20 de matériaux peut ainsi être utilisé pour l'extraction sélective de métaux, notamment, lors du retraitement d'effluents de combustibles nucléaires, tel que la séparation des lanthanides, ou encore la décontamination de fluides biologiques. 25 L'invention va, à présent, être décrite en référence aux exemples suivants donnés à titre illustratif et non limitatif. 30 EXPOSÉ DÉTAILLÉ DE MODES DE RÉALISATION PARTICULIERS EXEMPLE 1 Le présent exemple illustre la synthèse d'une mousse polymérique dopée par de l'or conforme à l'invention. Pour ce faire, trois étapes sont mises en oeuvre : -une étape de synthèse d'un monomère métallique (étape a) ; -une étape de polymérisation dudit monomère en présence d'un autre monomère complexant et de complexation du matériau résultant (étape b) ; -une étape de séchage du matériau résultant pour former une mousse (étape c). a)Synthèse d'un monomère métallique Cette étape a trait, plus spécifiquement, à la préparation d'un monomère métallique répondant à la formule suivante : -PEt3 dans laquelle Et correspondant à un groupe éthyle, ce monomère étant dénommé, par la suite, StyAuPEt3. Pour ce faire, du p-bromostyrène (0,75 g) est solubilisé dans du tétrahydrofurane (8 mL) dans un tube de Schlenk sous atmosphère inerte. Après avoir refroidi le contenu du tube à -80°C, du butyllithium (1,62 mL) est ajouté. A la solution résultante, est ajouté goutte à goutte du chlorotriéthylphosphine d'or ClAuPEt (1 g) préalablement solubilisé dans du tétrahydrofurane (16 mL). Le mélange résultant est maintenu, sous agitation, à -80°C pendant 1 heure puis la température remonte progressivement à la température ambiante. L'agitation est maintenue pendant toute une nuit. Puis le mélange est hydrolysé, à une température de 0°C, avec une solution saturée de chlorure d'ammonium (20 mL) puis ce mélange est soumis à une extraction avec de l'éther diéthylique (20 mL) à deux reprises. Les phases organiques réunies sont lavées avec une solution de chlorure de sodium saturée (15 mL) puis séchées avec du sulfate de sodium avant d'être évaporées par rotation sous vide. Le produit résultant est conservé à 4°C. Il correspond au monomère de formule explicitée ci-dessus, comme l'attestent les résultats de RMN 1H, RMN 13C et RMN 31P ci-dessous. RMN111 (THF-d8) : 8 (ppm) : 1,22 (9H8, m, J=7Hz) ; 1,80 (6H7, q, J=7Hz) ; 5,11 (1H6, dd, J=11/1,2 Hz); 5,69 (1H6, dd, J=17,6/1,2 Hz); 6,69 (1H5, dd, J=11/17,6 Hz); 7,33 (2Har, d, J=7, 8 Hz) ; 7,49 (2Har, d, J=7, 8 Hz) RMN13C (THF-d8) : â (ppm) : 8,9 (3C8) ; 17,8 (3C7, d, J=30 Hz) ; 111,3 (C6) ; 125,0 (2C3) ; 134,4 (C4) ; 137,8 ; 139,2 (2C2 ou 105) ; 175,9 (Ci, d, J=116 Hz) RMN31P (THF-d8) : cS (ppm) : 4230 b) Polymérisation dudit monomère en présence d'un autre monomère complexant Dans un ballon, le monomère StyAuPtEt3 préparé à l'étape a) (0,1232 g) est solubilisé dans du tétrahydrofurane (1 mL). Un monomère complexant, le 1- vinylimidazole (dénommé VI) (0,1232 g), un amorceur, l'azobisisobutyronitrile (0,0308 g), un agent réticulant, le divinylbenzène (0,0616 g) et un solvant porogène, le phtalate de diéthyle (6 mL) sont ajoutés au monomère StyAuPtEt3 solubilisé. La solution est dégazée à l'argon pendant 3 minutes. Elle est ensuite injectée dans des moules, qui sont placés dans une enceinte inerte. La réaction de polymérisation est effectuée à 60°C pendant 24 heures. Les gels résultants sont ensuite démoulés dans une solution d'éthanol. L'éthanol est changé trois fois, afin d'éliminer le phtalate de diéthyle et le tétrahydrofurane. Les gels sont ensuite immergés dans une solution (18 mL) comprenant un sel d'or HAuC14.3H20 (Au : 8,9 mg/mL) pendant une durée de 7 jours. Les gels sont ensuite soumis à une agitation mécanique. c) Séchage du matériau Les gels sont ensuite séchés, en autoclave, par séchage supercritique au CO2, dont le cycle de pressions et de températures est le suivant : 50°C à 180 bars pendant 30 heures avec un débit de CO2 de 2,5 kg.h-1. La dépression de l'autoclave est ensuite réalisée à 50°C à 0,5 bar.min-1 jusqu'à température ambiante EXEMPLE 2 Cet exemple a trait à la préparation d'une mousse polymérique dopée par de l'or et du cuivre conforme à l'invention. Pour ce faire, deux étapes sont mises en oeuvre : -une étape de polymérisation du monomère StyAuPEt3 en présence d'un autre monomère complexant et de complexation du matériau résultant (étape b) ; -une étape de séchage du matériau résultant pour former une mousse (étape c). a)Polymérisation du monomère StyAuPEt3 en présence d'un autre monomère complexant et complexation 15 du matériau résultant Dans un ballon, le monomère StyAuPtEt3 (0,1232 g) est solubilisé dans du tétrahydrofurane (1 mL). Un monomère complexant, le 1-vinylimidazole (dénommé VI) (0,1232 g), un amorceur, 20 l'azobisisobutyronitrile (0,0308 g), un agent réticulant, le divinylbenzène (0,0616 g) et un solvant porogène, le phtalate de diéthyle (6 mL) sont ajoutés au monomère StyAuPtEt3 solubilisé. La solution est dégazée à l'argon pendant 3 minutes. Elle est ensuite 25 injectée dans des moules, qui sont placés dans une enceinte inerte. La réaction de polymérisation est effectuée à 60°C pendant 24 heures. Les gels résultants sont ensuite démoulés dans une solution d'éthanol. L'éthanol est changé trois fois, afin d'éliminer le 30 phtalate de diéthyle et le tétrahydrofurane. Les gels sont ensuite immergés dans une solution (18 mL) comprenant un sel de cuivre CuCl2 (Cu : 8,9 mg/mL) pendant une durée de 24 heures. Les gels sont ensuite soumis à une agitation mécanique. Le gel est ensuite lavé trois fois dans l'éthanol après immersion dans la solution de cuivre. b) Séchage du matériau Les gels sont ensuite séchés, en autoclave, par séchage supercritique au CO2, dont le cycle de pressions et de températures est le suivant : 50°C à 180 bars pendant 30 heures avec un débit de CO2 de 2,5 kg.h-1. La dépression de l'autoclave est ensuite réalisée à 50°C à 0,5 bar.min-1 jusqu'à température ambiante. EXEMPLE 3 Cet exemple a pour but de démontrer la capacité du procédé de l'invention à permettre l'optimisation de la teneur en élément métallique dans un matériau polymérique mais aussi, dans une certaine mesure, les propriétés structurelles du matériau. Pour ce faire, il a été mis en oeuvre deux essais comparatifs (essais a) et b) ci-dessous), pour lesquels il a été mesuré, respectivement la masse volumique p (en mg/cm3) et la teneur en or (en % massique), de sorte à pouvoir comparer ces valeurs à celles obtenues avec le matériau obtenu à l'exemple 1. Les protocoles opératoires de préparation des matériaux des essais a) et des essais b) sont illustrés ci-dessous. a)Essai a Le présent exemple illustre la synthèse d'une mousse polymérique dopée par de l'or obtenue par copolymérisation du monomère StyAuPEt3 avec du divinylbenzène (respectivement 50% massique de StyAuPEt3 et 50% massique de divinylbenzène) Pour ce faire, le monomère métallique StyAuPt3 (0,154 g) est solubilisé avec du THF (2 mL). L'amorceur (AiBN, 0,0308 g), l'agent réticulant divinylbenzène (0,154 g) et le solvant porogène phtalate de diéthyle (6 mL) sont ajoutés. La solution est dégazée à l'argon pendant 3 minutes. Elle est injectée dans des moules qui sont placés dans une enceinte inerte. La polymérisation est effectuée à 60°C pendant 24 heures. Les gels sont ensuite démoulés dans une solution d'éthanol. L'éthanol est changé trois fois afin d'enlever le DEP et le THF. Ensuite, les gels sont séchés par voie supercritique au 002. La mousse obtenue présente une masse volumique p de 52±2 (en mg/cm3) et une teneur en or de 10,1±0,4 (en % massique). b) Essai b Le présent exemple illustre la synthèse d'une mousse polymérique dopée par de l'or obtenue par 30 copolymérisation du monomère VI avec du divinylbenzène (respectivement 50% massique de monomère VI et 50% massique de divinylbenzène) suivie d'une imprégnation par un sel d'or. Pour ce faire, dans un ballon, Le monomère complexant 1-vinylimidazole (VI, Sigma Aldrich) (0,154 g), l'amorceur (AIBN, 0,0308 g), l'agent réticulant divinylbenzène (DVB, 0,154 g) et le solvant porogène diéthylphtalate (DEP, 6 mL, Sigma Aldrich) sont ajoutés. La solution est dégazée à l'argon pendant 3 minutes. Elle est injectée dans des moules qui sont placés dans une enceinte inerte. La polymérisation est effectuée à 60°C pendant 24 heures. Les gels sont ensuite démoulés dans une solution d'éthanol. L'éthanol est changé trois fois afin d'enlever le DEP. Ensuite, les gels sont immergés dans une solution d'or (HAuC14 dans l'éthanol (18 mL), Au = 8,9 mg/mL) pendant 7 jours. Les gels résultants sont ensuite lavés trois fois à l'éthanol puis séchés par voie supercritique au c02. La mousse obtenue présente une masse volumique p de 89±4 (en mg/cm3) et une teneur en or de 26±1 (en % massique). * * * En comparaison, la mousse obtenue à l'exemple 1 selon le procédé de l'invention présente 25 une masse volumique p de 71±4 (en mg/cm3) et une teneur en or de 34,4±1,4 (en % massique). Ainsi, l'association d'un monomère métallique et d'un monomère complexant selon les modalités du procédé de l'invention permet d'optimiser 30 les propriétés du matériau résultant. Plus spécifiquement, dans le cadre de la synthèse de mousses polymériques à base d'or, l'association du monomère métallique StyAuPEt3 avec le monomère complexant VI permet d'augmenter la teneur en élément métallique par rapport à celle obtenue avec le matériau de l'essai a) et celui de l'essai b). De plus, le procédé de l'invention permet d'obtenir des matériaux massifs présentant une teneur métallique élevée et une masse volumique inférieure à celle obtenue avec le matériau obtenu avec le monomère métallique de l'essai a) et supérieure à celle obtenue avec le matériau obtenu avec le monomère complexant de l'essai b). Ainsi, le procédé de l'invention permet d'optimiser la teneur en élément métallique mais aussi de contrôler, dans une certaine mesure, les propriétés structurelles du matériau. EXEMPLE 4 Cet exemple a pour but de démontrer la capacité du procédé de l'invention à permettre l'obtention de matériaux renforcés mécaniquement par rapport à des matériaux réalisés sans l'étape d'imprégnation conforme à l'invention. Pour ce faire, il a été mis en oeuvre deux essais : -un essai comparatif (essai a) non conforme 25 à l'invention illustrant la préparation d'une mousse obtenue, entre autres, par copolymérisation de StyAuPEt3 et du monomère VI ; -un essai conforme à l'invention (essai b) préparation d'une mousse obtenue, entre autres, par 30 copolymérisation de StyAuPEt3 et du monomère VI suivie d'une imprégnation par un sel d'or. Les protocoles opératoires de préparation des matériaux des essais a) et des essais b) sont illustrés ci-dessous. a)Essai a Le présent exemple illustre la synthèse d'une mousse polymérique obtenue par un procédé non conforme à l'invention, par copolymérisation du monomère StyAuPEt3 avec du divinylbenzène. Pour ce faire, dans un ballon, le monomère métallique StyAuPEt3 (0,1232 g) est solubilisé avec du THF (2 mL, Sigma Aldrich). Le monomère complexant 1- vinylimidazole (VI, Sigma Aldrich) (0,1232 g), l'amorceur (AIBN, 0,0308 g), l'agent réticulant divinylbenzène (DVB, 0,0616 g) et le solvant porogène diéthylphtalate (DEP, 6 mL, Sigma Aldrich) sont ajoutés. La solution est dégazée à l'argon pendant 3 minutes. Elle est injectée dans des moules qui sont placés dans une enceinte inerte. La polymérisation est effectuée à 60°C pendant 24 heures. Les gels sont ensuite démoulés dans une solution d'éthanol. L'éthanol est changé trois fois afin d'enlever le DEP. Les gels résultants sont ensuite séchés par voie supercritique au CO2. La mousse obtenue, après séchage supercritique au CO2, présente une tenue mécanique médiocre, ce qui se matérialise notamment par une déformation de celle-ci lors du séchage. De plus, la mousse obtenue est facilement cassable.30 b) Essai b Le présent exemple illustre la synthèse d'une mousse polymérique conforme à l'invention. Pour ce faire, dans un ballon, le monomère métallique StyAuPEt3 (0,1232 g) est solubilisé avec du THF (2 mL, Sigma Aldrich). Le monomère complexant 1- vinylimidazole (VI, Sigma Aldrich) (0,1232 g), l'amorceur (AIBN, 0,0308 g), l'agent réticulant divinylbenzène (DVB, 0,0616 g), le solvant porogène diéthylphtalate (DEP, 6 mL, Sigma Aldrich) sont ajoutés. La solution est dégazée à l'argon pendant 3 minutes. Elle est injectée dans des moules qui sont placés dans une enceinte inerte. La polymérisation est effectuée à 60°C pendant 24 heures. Les gels sont ensuite démoulés dans une solution d'éthanol. L'éthanol est changé trois fois afin d'enlever le DEP. Ensuite, les gels sont immergés dans une solution d'or (HAuC14 dans l'éthanol (18 mL), Au = 8,9 mg/mL) pendant 7 jours. Les gels résultants sont ensuite lavés trois fois à l'éthanol puis séchés par voie supercritique au CO2. A l'issue du séchage supercritique au CO2, la mousse obtenue est faiblement déformée, ce qui atteste de sa meilleure tenue mécanique, qui peut être attribuée à la complexation du sel d'argent par les unités répétitives issues de la polymérisation du monomère VI. De par sa meilleure tenue mécanique, la mousse est ainsi plus facilement manipulable.30 EXEMPLE 5 Cet exemple a pour but de démontrer la capacité du procédé de l'invention à permettre l'optimisation de la teneur en élément métallique grâce 5 à la présence du monomère complexant. Pour ce faire, il a été mis en oeuvre trois essais (essais a), b) et c) ci-dessous), pour lesquels il a été déterminé la teneur théorique en or (en % massique) et pour lesquels il a été mesuré la teneur en 10 or (en % massique). Les protocoles opératoires de préparation des matériaux des essais a), b) et c) sont illustrés ci-dessous. 15 a)Essai a Le présent exemple illustre la synthèse d'une mousse polymérique obtenue par polymérisation du monomère StyAuPEt3 et de divinylbenzène (50% massique de chacun des monomères) 20 Pour ce faire, dans un ballon, le monomère métallique StyAuPEt3 (0,154 g) est solubilisé avec du THF (1 mL, Sigma Aldrich). L'amorceur (AIBN, 0,0308 g), l'agent réticulant divinylbenzène (DVB, 0,154 g), le solvant porogène diéthylphtalate (DEP, 6 mL, Sigma 25 Aldrich) sont ajoutés. La solution est dégazée à l'argon pendant 3 minutes. Elle est injectée dans des moules qui sont placés dans une enceinte inerte. La polymérisation est effectuée à 60°C pendant 24 heures. Les gels sont ensuite démoulés dans une solution 30 d'éthanol. L'éthanol est changé trois fois afin d'enlever le DEP et le THF. Ensuite, les gels sont séchés par voie supercritique au CO2. La mousse obtenue, après séchage supercritique au CO2, présente une teneur en Au de 12±3 (en % massique), tandis que la teneur théorique en Au a été estimée à 23 (en % massique). b) Essai b Le présent exemple illustre la synthèse 10 d'une mousse polymérique conforme à l'invention (respectivement 40% massique de StyAuPEt3, 40% massique de monomère VI et 20% massique de divinylbenzène). Pour ce faire, dans un ballon, le monomère métallique StyAuPEt3 (0.1232 g) est solubilisé avec du 15 THF (2 mL, Sigma Aldrich). Le monomère complexant 1- vinylimidazole (VI, Sigma Aldrich) (0,1232 g), l'amorceur (AIBN, 0,0308 g), l'agent réticulant divinylbenzène (DVB, 0,0616 g), le solvant porogène diéthylphtalate (DEP, 6 mL, Sigma Aldrich) sont 20 ajoutés. La solution est dégazée à l'argon pendant 3 minutes. Elle est injecté dans des moules qui sont placés dans une enceinte inerte. La polymérisation est effectuée à 60°C pendant 24 heures. Les gels sont ensuite démoulés dans une solution d'éthanol. L'éthanol 25 est changé trois fois afin d'enlever le DEP. Les gels résultants sont ensuite séchés par voie supercritique au CO2. La mousse obtenue, après séchage supercritique au CO2, présente une teneur en Au de 30 21,2±0,8 (en % massique), tandis que la teneur théorique en Au a été estimée à 19 (en % massique). b) Essai c Le présent exemple illustre la synthèse d'une mousse polymérique conforme à l'invention (respectivement 50% massique de StyAuPEt3, 39% massique 5 de monomère VI et 11% massique de divinylbenzène). Pour ce faire, dans un ballon, le monomère métallique StyAuPEt3 (0,154 g) est solubilisé avec du THF (2 mL, Sigma Aldrich). Le monomère complexant 1- vinylimidazole (VI, Sigma Aldrich) (0,1232 g), 10 l'amorceur (AIBN, 0,0308 g), l'agent réticulant divinylbenzène (DVB, 0,0308 g), le solvant porogène diéthylphtalate (DEP, 6 mL, Sigma Aldrich) sont ajoutés. La solution est dégazée à l'argon pendant 3 minutes. Elle est injectée dans des moules qui sont 15 placés dans une enceinte inerte. La polymérisation est effectuée à 60°C pendant 24 heures. Les gels sont ensuite démoulés dans une solution d'éthanol. L'éthanol est changé trois fois afin d'enlever le DEP. Les gels résultants sont ensuite séchés par voie supercritique 20 au CO2. La mousse obtenue, après séchage supercritique au CO2, présente une teneur en Au de 22+0,9 (en % massique), tandis que la teneur théorique en Au a été estimée à 24 (en % massique). 25 *** En conclusion de ces essais, l'on peut en déduire que la présence du monomère complexant VI dans la mise en oeuvre du procédé de l'invention permet d'optimiser, sans étape d'imprégnation, la teneur en 30 monomère métallique. Il en résulte que le teneur en or dans le matériau est proche de la teneur théorique. Sans être lié par la théorie, on peut attribuer cela au fait que le monomère complexant en établissant des liaisons de coordination avec l'or compris dans le monomère métallique permet une meilleure incorporation du monomère métallique dans le matériau résultant.10 REVENDICATIONS1. Procédé de préparation d'un matériau polymérique dopé par au moins un premier élément métallique et au moins un deuxième élément métallique, ledit, au moins, un premier élément métallique et ledit, au moins un deuxième élément métallique étant identiques ou différents l'un de l'autre, ledit procédé comprenant : a) une étape de copolymérisation d'au moins un premier monomère comprenant au moins un premier élément métallique et d'au moins un deuxième monomère comprenant au moins un groupe chélateur d'au moins un deuxième élément métallique, moyennant l'on obtient un matériau polymérique comprenant des unités répétitives issues de la polymérisation dudit premier monomère, lesquelles unités répétitives comprennent ledit au moins un premier élément métallique et comprenant des unités répétitives issues de la polymérisation dudit deuxième monomère, lesdites unités répétitives comprenant des groupes chélateurs d'au moins un deuxième métallique ; et lorsque ledit premier élément métallique est différent dudit deuxième élément métallique, ledit procédé comprenant, en outre une étape b) de mise en contact du matériau obtenu à l'étape a) avec une solution comprenant ledit au moins deuxième élément métallique, moyennant quoi ledit au moins deuxième élément métallique est complexé aux groupes chélateurs susmentionnés,cette étape b) étant facultative lorsque ledit premier élément métallique et ledit deuxième élément métallique sont identiques. 2. Procédé de préparation d'un matériau selon la revendication 1, dans lequel, lorsque ledit au moins un premier élément métallique et ledit au moins un deuxième élément métallique sont identiques, le procédé ne comprend pas la mise en oeuvre de l'étape b). 3. Procédé de préparation d'un matériau selon la revendication 1, dans lequel, lorsque ledit au moins un premier élément métallique et ledit au moins un deuxième élément métallique sont différents, le procédé comprend la mise en oeuvre de l'étape a) et la mise en oeuvre de l'étape b). 4. Procédé de préparation d'un matériau selon l'une quelconque des revendications précédentes, dans lequel le premier monomère est un monomère éthylénique comprenant au moins un groupe aromatique auquel est lié un groupe porteur d'au moins un premier élément métallique. 5. Procédé de préparation d'un matériau selon l'une quelconque des revendications précédentes, dans lequel le premier monomère répond à la formule (I) suivante :R4 (I) dans laquelle : - R1 est un groupe éthylénique ; - R2, R3, R4, R5 et R6 représentent, indépendamment l'un de l'autre, un atome d'hydrogène, un groupe -OH, un groupe amine, un groupe -CHO, un groupe oxime, un groupe hydrazone, un groupe carboxyle -COOH, un atome d'halogène, un groupe trialkylsilane, un groupe -M-L avec M étant le premier élément métallique et L étant un groupe phosphine, et les éventuels sels de ceux-ci, à condition que l'un au moins des groupes R2 à R6 représente un groupe -M-L tel que défini ci-dessus. 6. Procédé de préparation d'un matériau selon l'une quelconque des revendications précédentes, dans lequel le premier monomère est le monomère de formule (II) suivante :20M-1_ (11) avec M étant Au ou In et L étant un groupe triéthylphosphine ou un groupe triphénylphosphine. 7. Procédé de préparation d'un matériau selon l'une quelconque des revendications précédentes, dans lequel le deuxième monomère comprend au moins un groupe porteur d'un doublet libre. 8. Procédé de préparation d'un matériau selon l'une quelconque des revendications précédentes, dans lequel le deuxième monomère est un monomère cyclique comprenant au moins un groupe azoté choisi parmi : -les monomères aromatiques comprenant un groupe oxime ; -les monomères comprenant un groupe amine alicyclique, tel qu'un groupe cyclame ; et -les monomères hétéroaromatiques comprenant un ou plusieurs atomes d'azote. 9. Procédé de préparation d'un matériau selon l'une quelconque des revendications précédentes,dans lequel le deuxième monomère est un monomère de formule (III) suivante : dans laquelle : - R7 est un groupe éthylénique ; - R8, R9, R10, R11 et R12 représentent, indépendamment l'un de l'autre, un atome d'hydrogène, un groupe -OH, un groupe amine, un groupe -CHO, un groupe oxime, un groupe hydrazone, un groupe carboxyle -COOH, un atome d'halogène, un groupe trialkylsilane, et les éventuels sels de ceux-ci, à condition que l'un au moins des groupes R8 à R12 représente un groupe -OH et l'un au moins des groupes R8 à R12 représente un groupe oxime. 10. Procédé de préparation d'un matériau selon la revendication 9, dans lequel le deuxième 20 monomère est un monomère de formule (IV) suivante :HO 11. Procédé de préparation d'un matériau 5 selon la revendication 8, dans lequel le deuxième monomère est un monomère de formule (V) suivante : R13 dans laquelle : -R13, R14 et R15 représentent un groupe 10 styrénique ; et -p, q, r, x sont des entiers allant de 0 à 20, à la condition que, lorsque x est égal à 0, (r+q) est au moins égale à 2, et lorsque x est égal à 1, au moins l'un des p, q, r est différent de O. 15 12. Procédé de préparation d'un matériau selon la revendication 11, dans lequel le deuxième monomère est un monomère de formule (VI) suivante : N N N; (VI) 13. Procédé de préparation d'un matériau selon la revendication 8, dans lequel le deuxième monomère est un monomère vinylimidazole répondant à la formule (VII) suivante : N N (VII) 14. Procédé de préparation d'un matériau selon l'une quelconque des revendications précédentes, dans lequel l'étape de copolymérisation est réalisée en présence d'un ou plusieurs comonomères. 15. Procédé selon la revendication 14, dans lequel le ou les comonomères sont choisis parmi les monomères styréniques et les monomères acrylates. 16. Procédé selon la revendication 14 ou 15, dans lequel le ou les comonomères comprennent au moins deux groupes éthyléniques. 17. Procédé selon la revendication 14 ou 15, dans lequel le ou les comonomères répondent à l'une des formules (VIII) ou (IX) suivantes : (R16 LO ( ;. (VIII) dans laquelle les (6-n) R16, identiques ou différents, représentent un atome d'hydrogène, un groupe alkyle, un groupe aryle, un groupe -0-aryle, un groupe -0-alkyle, un groupe acyle, un groupe alkylaryle ou un atome d'halogène, lesdits groupes alkyle, aryle, alkylaryle, -0-aryle, -0-alkyle étant éventuellement perfluorés et n est un entier allant de 1 à 3 ; ( CH2 0 Il \ 0 CH2,/ n R17 (IX)dans laquelle R17 représente un groupe alkyle, R18 représente H ou un groupe alkyle et n étant un entier allant de 1 à 3. 18. Procédé selon la revendication 17, dans lequel le comonomère est le divinylbenzène. 19. Procédé selon l'une quelconque des 10 revendications précédentes, dans lequel l'étape de copolymérisation est réalisée en présence d'au moins un initiateur de polymérisation. 20. Procédé selon l'une quelconque des 15 revendications précédentes, dans lequel l'étape de copolymérisation est réalisée en présence d'un solvant porogène, qui est un solvant organique polaire, apolaire choisi parmi les solvants éthers (tels que le tétrahydrofurane, le 2-méthyltétrahydrofurane, le 3- 20 méthyltétrahydrofurane), le diméthylsulfoxyde, des solvants phthalates (tels que le diméthylphthalate, le dibutylphthalate), des solvants alcooliques (tels que le méthanol, l'éthanol), des solvants aromatiques (tels que le toluène, le fluorobenzène), des solvants cétones 25 et des mélanges de ceux-ci. 21. Procédé selon l'une quelconque des revendications précédentes, dans lequel l'étape a) est réalisée avec un monomère de formule (II) telle que 30 définie à la revendication 6 avec M étant Au et L étant un groupe triéthylphosphine, un monomère de formule(VII) telle que définie à la revendication 13 et du divinylbenzène. 22. Procédé selon l'une quelconque des revendications précédentes, dans lequel l'étape b) consiste en la mise en contact du matériau obtenu à l'étape a) avec une solution comprenant ledit au moins deuxième élément métallique, moyennant quoi ledit au moins deuxième élément métallique est complexé aux groupes chélateurs susmentionnés. 23. Procédé selon l'une quelconque des revendications précédentes, comprenant, en outre, une étape de séchage du matériau issu de l'étape a) ou l'étape b). 24. Procédé selon l'une quelconque des revendications précédentes, dans lequel l'étape de séchage est une étape de séchage supercritique. 25. Procédé selon l'une quelconque des revendications précédentes, dans lequel le premier élément métallique est de l'or et le deuxième élément métallique est du cuivre. 26. Procédé selon l'une quelconque des revendications précédentes, dans lequel le matériau obtenu à l'issue du procédé est une mousse. 30 27. Matériau polymérique dopé par au moins un élément métallique susceptible d'être obtenu par un 25procédé tel que défini selon l'une quelconque des revendications 1 à 26. 28. Utilisation du matériau tel que défini 5 à la revendication 27, en tant qu'élément de cible laser. 10